(57)【特許請求の範囲】
【請求項１】
築炉用耐火物の接合部に施工される耐火性のモルタルであって、
ベアリング効果を有する粒子と、ベアリング効果を有しない粒子とを含み、
前記ベアリング効果を有する粒子のうち最大径のものは、前記ベアリング効果を有しない粒子のうち最大径のものよりも粒子径が大きく、前記ベアリング効果を有する粒子のうち最大径のものは、築炉用耐火物の接合部の目地厚み相当の粒子径であることを特徴とするモルタル。
【請求項２】
前記ベアリング効果を有する粒子は球状粒子であることを特徴とする請求項１に記載のモルタル。
【請求項３】
前記球状粒子の最大径をｄ（ｍｍ）としたとき、前記球状粒子を当該モルタルの１０ｄｃｍ３当たり１個以上含むことを特徴とする請求項２に記載のモルタル。
【請求項４】
前記ベアリング効果を有する粒子は、前記ベアリング効果を有しない粒子よりも高い圧縮強度を有することを特徴とする請求項１から３のいずれか一項に記載のモルタル。
【請求項５】
モルタルを築炉用耐火物の接合部に施工するモルタルの施工方法において、
前記築炉用耐火物の接合面上に、ベアリング効果を有する粒子と、ベアリング効果を有しない粒子とを含み、前記ベアリング効果を有する粒子のうち最大径のものは、前記ベアリング効果を有しない粒子のうち最大径のものよりも粒子径が大きいモルタルを塗布し、その塗布後の接合面１００ｃｍ２の領域内に、前記ベアリング効果を有する粒子であって当該粒子のうち最大径のものが前記築炉用耐火物の接合部の目地厚み相当の粒子径であるものを少なくとも１個以上配置することを特徴とするモルタルの施工方法。
【請求項６】
前記ベアリング効果を有する粒子は、前記ベアリング効果を有しない粒子よりも高い圧縮強度を有するものを使用することを特徴とする請求項５に記載のモルタルの施工方法。
【発明の詳細な説明】
【技術分野】
【０００１】
本発明は、煉瓦、プレキャストブロック等の築炉用耐火物により築炉する際に、その築炉用耐火物の接合部に施工する耐火性のモルタル、及びその施工方法に関する。
【背景技術】
【０００２】
従前より、煉瓦、プレキャストブロック等の築炉用耐火物により築炉する際、これら築炉用耐火物を所定の位置へ正確に設置する技術の確立が望まれていた。築炉用耐火物は、例えば大きさが長さ１ｍ×幅１ｍ×高さ０．５ｍ程度で、重量が３００ｋｇ程度の大型の重量物であるところ、従来、一般的な大型の重量物の搬送、位置決めにはクレーンを用いる技術があるものの、クレーンによる揚重のみでは所定の位置へ正確に設置できない問題があった。このため、特許文献１に記載されているような位置決め装置の適用や、特許文献２に記載されているような重量物横押し装置の適用が提案されている。
【０００３】
しかし、特許文献１に記載の位置決め装置は、築炉用耐火物のように積層の上下にモルタルで接合構造をとるためには、モルタルが位置決め装置に付着固化してしまい接合部の信頼性が低下することから採用できない。また、特許文献２の重量物横押し装置では微調整方向が一方向のみであり、しかも、押送機構の反力を受ける部分が必要であるところ、築炉用耐火物により築炉する際には、このような反力を受ける部分を設けることは困難であるため、同様に採用できない。
【０００４】
したがって、築炉用耐火物においては、特別な装置を使用することなく、作業者の人力によって設置位置の微調整をできる技術が望まれる。
【０００５】
また、築炉耐火物の築炉においては、築炉耐火物の荷重により築炉耐火物の接合部の目地厚みが潰れないようにする必要もあり、築炉耐火物の接合部の目地厚みを確保できる技術も望まれている。
【先行技術文献】
【特許文献】
【０００６】
【特許文献１】特開平１１−１３０２１９号公報
【特許文献２】特開平１０−１８３５８１号公報
【発明の概要】
【発明が解決しようとする課題】
【０００７】
本発明が解決しようとする課題は、特別な装置を使用することなく作業者の人力によって、築炉用耐火物の設置位置の微調整を可能とし、かつ、築炉耐火物の接合部の目地厚みを確保できる技術を提供することにある。
【課題を解決するための手段】
【０００８】
本発明者らは、上記課題を解決するために、築炉用耐火物の接合部に施工するモルタルに、その築炉用耐火物に対してベアリング効果を有する粒子を使用しようと考えた。そして、築炉用耐火物の接合部において、その築炉用耐火物に対してベアリング効果を有する粒子のうち最大径を有するものは、築炉耐火物用の接合部の目地厚み相当の粒子径であることが必要と考え、本発明を完成させるに至った。すなわち、本発明によれば、次のモルタル及びその施工方法が提供される。
【０００９】
（１）築炉用耐火物の接合部に施工される耐火性のモルタルであって、
ベアリング効果を有する粒子と、ベアリング効果を有しない粒子とを含み、
前記ベアリング効果を有する粒子のうち最大径のものは、前記ベアリング効果を有しない粒子のうち最大径のものよりも粒子径が大きく、前記ベアリング効果を有する粒子のうち最大径のものは、築炉用耐火物の接合部の目地厚み相当の粒子径であることを特徴とするモルタル。
【００１０】
（２）前記ベアリング効果を有する粒子は球状粒子であることを特徴とする（１）に記載のモルタル。
【００１１】
（３）前記球状粒子の最大径をｄ（ｍｍ）としたとき、当該球状粒子を当該モルタルの１０ｄｃｍ３当たり１個以上含むことを特徴とする（２）に記載のモルタル。
【００１２】
（４）前記ベアリング効果を有する粒子は、前記ベアリング効果を有しない粒子よりも高い圧縮強度を有することを特徴とする（１）から（３）のいずれか一項に記載のモルタル。
【００１３】
（５）モルタルを築炉用耐火物の接合部に施工するモルタルの施工方法において、
前記築炉用耐火物の接合面上に、ベアリング効果を有する粒子と、ベアリング効果を有しない粒子とを含み、前記ベアリング効果を有する粒子のうち最大径のものは、前記ベアリング効果を有しない粒子のうち最大径のものよりも粒子径が大きいモルタルを塗布し、その塗布後の接合面１００ｃｍ２の領域内に、前記ベアリング効果を有する粒子であって当該粒子のうち最大径のものが前記築炉用耐火物の接合部の目地厚み相当の粒子径であるものを少なくとも１個以上配置することを特徴とするモルタルの施工方法。
【００１４】
（６）前記ベアリング効果を有する粒子は、前記ベアリング効果を有しない粒子よりも高い圧縮強度を有するものを使用することを特徴とする（５）に記載のモルタルの施工方法。
【発明の効果】
【００１５】
本発明によれば、モルタルにベアリング効果を有する粒子を含み、この粒子のうち最大径のものは築炉用耐火物の接合部の目地厚み相当の粒子径であるので、特別な装置を使用することなく作業者の人力によって築炉用耐火物の設置位置の微調整が可能となり、かつ、築炉耐火物の接合部の目地厚みを確保することができる。
【図面の簡単な説明】
【００１６】
【図１】球状粒子の圧縮強度の測定方法を示す図である。
【図２】築炉用耐火物の設置位置の微調整の容易性を評価する方法を示す図である。
【発明を実施するための形態】
【００１７】
本発明のモルタルは、ベアリング効果を有する粒子を含み、この粒子のうち最大径のものは、築炉用耐火物の接合部の目地厚み相当の粒子径であることを特徴とする。ベアリング効果を有する粒子は、築炉用耐火物の微調整が可能となる粒子であれば形状は問わない。例えば、ベアリング効果を有する粒子としては、球状、円柱状、卵型状のものが挙げられる。ベアリング効果を有する粒子のうち最大径のものについては、粒子の重心が最も低い位置となったときにおける鉛直方向の寸法を最大径と定義とした。
【００１８】
また、ベアリング効果を有する粒子が球状粒子の場合、球状粒子の最大径をｄ（ｍｍ）としたとき、モルタルの１０ｄｃｍ３当たり１個以上含むのが好ましい。これは、本発明のモルタルを施工した築炉用耐火物の接合部において、その接合面１００ｃｍ２の領域内に球状粒子が１個以上含まれるようにすると、よりベアリング効果を発揮し得るからである。
すなわち、本発明のモルタルを施工した築炉用耐火物の接合部の目地厚みは、ベアリング効果を奏する粒子のうち最大径を有する粒子径と実質的に等しくなるので、球状粒子がモルタルの１０ｄｃｍ３（１０ｃｍ×１０ｃｍ×ｄ／１０ｃｍ）当たり１個以上含まれていれば、接合面１００ｃｍ２の領域内に球状粒子が１個以上含まれることになる。
【００１９】
ここで、例えば、特開昭６２−２０７７４４号公報や特開平１０−１０１４４２号公報に開示されているように、モルタルに球状粒子を添加することは公知であるが、この球状粒子は、モルタル自体の流動性を向上させるために使用されており、築炉用耐火物の設置位置の微調整を可能とし、築炉耐火物の接合部の目地厚みを確保できる効果を狙ったものではない。すなわち、単に球状粒子を使用するだけでは、接合部の築炉用耐火物に対しては十分なベアリング効果は得られず、本発明のように、ベアリング効果を有する粒子の最大径のものが、築炉用耐火物の接合部の目地厚み相当の粒子径であることにより、初めて接合部の築炉用耐火物に対して十分なベアリンク効果が得られ、かつ、築炉耐火物の接合部の目地厚を確保する効果が得られる。
【００２０】
なお、ベアリング効果を有する粒子が球状である場合、よりベアリング効果を発揮する点から、球状粒子の真円度（最大径−最小径）／最大径は３０％以下であることが好ましい。
【００２１】
また、ベアリング効果を有する粒子が球状粒子の場合、球状粒子の個数は上述のとおりモルタルの１０ｄｃｍ３当たり又は接合面１００ｃｍ２の領域内に１個以上であればよく、その個数の上限はベアリング効果の点からは制限はない。一方、築炉用耐火物の接合面１００ｃｍ２に配列できる球状粒子の個数の上限は計算上、（１００／ｄ）×（１００／ｄ）＝１００００／ｄ２（個）であるから、この個数を実質的な上限と考えることができる。
【００２２】
本発明のモルタルは、築炉用耐火物の接合部に直接的に施工することができる。すなわち、モルタルを築炉用耐火物の接合面上に塗布することができる。
【００２３】
一方、本発明では、築炉用耐火物の接合面上にモルタルを塗布し、その塗布後の接合面にベアリング効果を有する粒子を配置することもできる。この場合、その塗布後の接合面１００ｃｍ２の領域内にベアリング効果を有する粒子であって最大径のものが築炉用耐火物の接合部の目地厚み相当の粒子径であるものを少なくとも１個以上配置すれば、本発明のモルタルを使用した場合と同様の効果を得ることができる。
【００２４】
また、ベアリング効果を有する粒子は、モルタル中のベアリング効果を有しない粒子よりも高い圧縮強度を有することが好ましい。ベアリング効果を有する粒子が築炉用耐火物の微調整を安定的に奏することができるようにするためである。
【００２５】
また、ベアリング効果を有する粒子のうち最大径のものは、施工対象である築炉用耐火物の接合部の目地厚み相当の粒子径であるので、築炉耐火物の接合部の目地厚を確保できる効果も奏する。
【００２６】
なお、本発明において、モルタルを構成する粒子の材質は、特に限定されず、築炉用耐火物の接合部に一般的に使用されている材質であれば、問題なく使用できる。また、築炉耐火物の接合部の目地厚み相当の粒子径以外の小径の粒子を使用することもできる。
【実施例】
【００２７】
表１に示す本発明の実施例及び比較例のモルタルについて、人力による築炉用耐火物の設置位置の微調整の容易性を評価した。
【００２８】
モルタルを構成する耐火骨材としては、最大径が１ｍｍの珪石を使用した。また、ベアリング効果を有する粒子としては、ガラスビーズ及び鋳物砂を使用した。ガラスビーズは球状であり、鋳物砂は卵型状である。これらのベアリング効果を有する粒子の最大径はいずれも４ｍｍであり、築炉用耐火物の接合部の目地厚み相当の粒子径である。なお、本実施例において耐火骨材（珪石）はベアリング効果を有しないものとする。
【００２９】
これらの耐火骨材及びベアリング効果を有する粒子（球状粒子、卵型状粒子）の圧縮強度は、珪石が５０ＭＰａ、ガラスビーズが１８０ＭＰａ、鋳物砂が８０ＭＰａであった。なお、耐火骨材（珪石）の圧縮強度はＪＩＳ  Ｒ  ２５７５に準拠して測定した。また、ガラスビーズ、鋳物砂の圧縮強度は、微小圧縮試験機（ＭＣＴ−５１０（島津製作所））を用いて測定した。具体的には、図１に示すように、試料台に試料として粒子を散布し、圧子により１粒ずつ圧縮試験を行い、５回（５粒）の圧縮試験の平均値を圧縮強度とした。
【００３０】
また、人力による築炉用耐火物の設置位置の微調整の容易性は、図２に示す要領で評価した。すなわち、モルタル１を、下段の築炉用耐火物２の上面（接合面）に６ｍｍ程度の厚みで塗布し、その上に上段の築炉用耐火物２をクレーンで吊り下げて設置した。その後、ロードセル３を固定したジャッキ４を上段の築炉用耐火物２の側端面にセットした。築炉用耐火物２をセットした際に端部からはみ出したモルタルは鏝にて除去した。
【００３１】
そして、モルタル１の塗布完了（上段の築炉用耐火物２の設置）から１０分経過後にジャッキ４を回転することにより、上段の築炉用耐火物２へ水平方向の外力を付与し、上段の築炉用耐火物２が水平方向に動いた時のロードセル３の荷重を測定した。
【００３２】
このロードセル３の荷重により、人力による築炉用耐火物の設置位置の微調整の容易性を評価した。すなわち、ロードセル３の荷重が２Ｎ（ニュートン）未満の場合を「容易」、２Ｎ以上３Ｎ未満の場合を「可能」、３Ｎ以上の場合を「不可」とした。
【００３３】
なお、築炉用耐火物２としては、長さ０．２５ｍ×幅０．２５ｍ×高さ０．６ｍで重量が８６ｋｇのプレキャストブロックを使用した。また、築炉用耐火物２の接合部の厚みを、モルタルの塗布完了から２４時間経過後に測定したところ、いずれも４ｍｍであった。
【００３４】
【表１】
0006491033.tif 000002
【００３５】
表１中の実施例１〜４は本発明のモルタルを施工した例で、人力による築炉用耐火物の設置位置の微調整の容易性は、「容易」又は「可能」であった。また、実施例４より、目地厚相当の粒子より小径の粒子を含む場合であっても、人力による築炉用耐火物の微調整は可能であることがわかる。
【００３６】
これに対して、比較例１は、目地厚相当の粒子より小径のガラスビーズのみを含む例である。人力による築炉用耐火物の設置位置の微調整の容易性は「不可」であった。比較例２は、ベアリング効果を有する粒子を使用しなかった例である。当然ではあるが、人力による築炉用耐火物の設置位置の微調整の容易性は「不可」であった。
【符号の説明】
【００３７】
１  モルタル
２  築炉用耐火物
３  ロードセル
４  ジャッキ
【図１】
0006491033.tif 000003
【図２】
0006491033.tif 000004